Brevet FR2490688A1 — publié le 19820326

La présente invention concerne un tissu jeans constitué de fibres de polyester et de coton et contenant au moins dans la chaîne un filé mixte de polyester et de coton. L'invention concerne en outre un procédé pour la fabrication d'un tel tissu jeans. Les tissus jeans sont des tissus présentant une armure sergé; on les appelle aussi "denims". Souvent on se sert aussi de sergés brisés dits "broken twill". A partir de ces tissus on confectionne des pantalons, des jupes, des chemises, des costumes et d'autres articles textiles. Environ 80% des tissus jeans et articles en jeans que l'on trouve actuellement sur le marché sont constitués de 100% de coton. On connaît cependant aussi des tissus jeans qui contiennent à côté du coton une certaine proportion de fibres synthétiques, le plus sou- vent de fibres de polyesters (voir par exemple le modèle d'utilité de la R.F.A. No. 76 36 837). En général les tissus jeans ne sont teints que dans la chaîne. Pour atteindre un bon effet de délavage on doit avoir recours aux colorants à l'indigo pour la- teinture, colorants qui sont très chers. Dans le cas de filés constitués de 100% de coton l'absorption de colo- rants ou la consommation en colorants sont élevées. Pour limiter la consommation en colorants on doit prendre des mesures particulières au cours de la teinture. Lorsqu'on utilise des filés mixtes de fibres coupées polyester-coton on doit également teindre la fibre de polyester sinon le dessin du tissu deviendrait trop laiteux. Pour atteindre aussi un bon effet d'éclair- cissement par frottement, lorsqu'on utilise de tels filés, on doit également prendre des mesures coûteuses, ainsi qu'il a été décrit dans le modèle d'utilité de la R.F.A. No. 76 36 837. La présente invention cherche donc à fournir un tissu jeans évitant les inconvénients précités. 2 2490688 Elle cherche en outre à fabriquer un article textile ayant un toucher agréable et doux à la peau en ayant recours à une quantité relativement grande de fi- bres synthétiques, fibres dont les avantages importants sont généralement connus. L'invention a en effet pour objet un tissu jeans constitué d'au moins 40% en poids de fibres de polyester et d'au moins 10% en poids de coton, dans lequel le filé de trame est constitué d'un filé de poly- ester ou d'un filé mixte de fibres de polyester et de coton et dans lequel la chaîne a été teinte mais non la trame, tissu caractérisé en ce qu'au moins la chaîne est constituée d'un filé de fibres coupées à âme et gains qui a été fabriqué par un procédé de filature par fric- tion à fibres libérées donnant un filé à âme et gaine, les fibres de polyester se trouvant surtout dans l'âme et les fibres de coton surtoutdans la gaine du filé de chaîne. L'invention concerne en outre un procédé de fabrication d'un tel tissu jeans, dans lequel on file des fibres de polyester et du coton pour obtenir, comme filé de trame, un filé mixte de polyester et de coton, on teint, le cas échéant, le filé de chaîne, et on tisse avec armure sergé, procédé caractérisé en ce qu'on a recours, pour l'obtention du filé de chaîne, à une méthode de filature par friction à fibres libérées don- nant un filé à âme et gaine, on met en jeu, pour la gaine du filé de chaîne, au moins 20% en poids de fibres, par rapport à la section transversale du filé, et on utilise, pour la gaine du filé, une proportion de coton A, en % en poids par rapport au mélange de fibres de la gaine, satisfaisant à la relation suivante A 0,0041 (S - 37) + 90,5 dans laquelle S désigne la proportion des fibres de polyester dans l'ensemble du filé de chaîne, en % en poids. Pour la fabrication du tissu jeans selon 3 2490688 la présente invention on se sert, à côté du coton, de fibres de polyesters, en particulier de fibres consti- tuées surtout de poly-téréphtalate d'éthylène-glycol, ce qui n'exclut cependant pas d'autres fibres de polyesters et les fibres de copolyesters connues. La longueur moyenne et le titre des fibres de polyester correspondent à ceux que l'on trouve généralement dans les divers types de filés mixtes polyester-coton. Lorsqu'on vise à obtenir un toucher raide on met en jeu des titres plus grands et lorsqu'on vise à obtenir un toucher souple, on met en jeu des ti- tres plus fins. Dans le cas de tissus constitués exclusi- vement de coton ou ne renfermant qu'une faible propor- tion de fibres synthétiques, on ne peut pas influencer le toucher de la manière décrite. Le tissu jeans selon la présente invention con- tient de 40% à 90% en poids de fibres de polyester et de 10 à 60% en poids de fibres de coton. Les filés de chaîne pour le jeans conforme à l'invention sont fabriqués dans une machine de fila- ture par friction à fibres libérées donnant un filé à âme et gaine, par exemple une machine telle que celle qui a été décrite dans le modèle d'utilité de la R.F.A. No. 78 06 318 et dans d'autres publications. Pour la fabrication de ces filés on met en jeu au total de 40 à 80% en poids de fibres de polyester et de 20 à 60% en poids de coton. Selon l'invention on utilise, pour la gaine du filé, au moins 20% en poids de la quantité totale des fibres, le restant formant l'âme du filé. La gaine du filé de chaîne contient une quantité de co- ton, exprimée en % en poids, plus élevée que celle dans l'âme, de préférence toutefois une quantité A, en % en poids par rapport au mélange de fibres de la gaine, satisfaisant à la relation suivante A o 0,0041 (S37) = 90,5 dans laquelle S désigne la proportion des fibres de polyester dans la totalité du filé de chaîne, en % en poids. Les fibres de polyester utilisées pour la gaine du filé de chaîne ont un titre se situant entre 0,8 et 1,7 dtex, de préférence entre 1,0 et 1,2 dtex. C'est à ces fibres de polyester que l'on doit le tou- cher particulièrement agréable du tissu jeans selon l'invention. Comme filé de trame conviennent des filés de fibres coupées constitués de 100% de polyesters ou des filés mixtes de polyester et du coton, de préférence toutefois des filés tels que ceux qui ont été décrits pour la chaîne. L'utilisation selon l'invention de filés de ce dernier type également dans la trame confère à l'article textile un toucher extrêmement agréable là ou il entre en contact avec la peau humaine. Les polyesters dont il est fait usage ici sont notamment des composés à haut poids moléculaire constitués essentiellement de motifs d'acide téréphta- lique et d'un glycol, de préférence de motifs d'acide téréphtalique et d'éthylène-glycol. D'autres composés bifonctionnels peuvent être incorporés aussi bien dans la composante acide que dans la composante alcool, cela en une proportion allant jusqu'à 15%. Il est également avantageux qu'il y ait, au lieu de motifs d'éthylène- glycol, des motifs de butylène-glycol. En général on teint les filés de chaîne selon l'invention dans la chaîne, puis on fabrique de manière connue un sergé ou un sergé brisé. Si la trame est constituée de 100% de fibres de polyester on peut égale- ment procéder à une teinture en pièces, dans laquelle on teint la partie coton. Les exemples suivants illustrent l'invention: E X E M P L E S 1) Sur une machine de filature par friction à fibres libérées donnant un filé à âme et gaine on fa- brique un filé de 1000 dtex à âme et gaine. Le rapport entre l'âme et la gaine est de 48:52 parties en poids. Pour fabriquer l'âme du filé, on amène à la machine 2490688 de filature, par unité de temps, 48 parties en poids d'une mèche constituée de fibres de poly-téréphtalate d'éthylène-glycol pures de 1,7 dtex / 38 mm. Pour former la gaine du filé on amène à la machine de filature, par unité de temps, un mélange de fibres constitué de 50 parties en poids de coton et de 2 parties en poids de fibres de poly- téréphtalate d'éthylène-glycol de 1,3 dtex / 38 mm, par l'intermédiaire du dispositif de dissolution. On enroule le filé prévu pour la chaîne du tissu sur une ensouple et on teint dans la chaîne en ayant recours à des colorants pour coton. Pour la trame on utilise le même filé mais à l'état non teint, et on fabrique un sergé. Le tissu ainsi obtenu a un toucher excellent et se porte très bien sur la peau. 2)- On fabrique une chaîne non teinte en utilisant le même filé que dans l'exemple 1. Comme filé de trame on utilise cependant un filé de 1000 dtex constitué de % de fibres de poly-téréphtalate d'éthylène-glycol de 1, 7 dtex / 38 mm, et on fabrique un sergé. On teint la partie coton du filé de chaîne en pièce. Ce tissu a, lui aussi, un aspect excellent et un toucher très agréable. R E V E N D I C A T I ON S 1.- Tissu jeans constitué d'au moins 40% en poids de fibres de polyester et d'au moins 10% en poids de coton, dans lequel le filé de trame est constitué d'un filé de polyester ou d'un filé mixte de fibres de polyester et de coton et dans lequel la chaîne a été teinte et la trame ne l'a pas été, tissu caractérisé en ce qu'au moins la chaîne est constituée d'un filé de fi- bres coupées à âme et gaine qui a été fabriqué-par un procédé de filature par friction à fibres libérées donnant un filé à âme et gaine, les fibres de polyester se trouvant surtout dans l'âme et les fibres de coton surtout dans la gaîne du filé de chaîne. 2.- Tissu jeans selon la revendication 1, carac- térisé en ce que la gaine du filé de chaîne représente au moins 20% en poids, par rapport à la section trans- versale du filé, et contient une proportion A de fibres de coton, en % en poids, satisfaisant à la relationsuivante: A> 0,0041(S - 37 + 90,5 dans laquelle S est la proportion des fibres de poly- ester dans la totalité du filé de chaîne, en % en poids. 3.- Tissu jeans selon l'une des revendications 1 et 2, caractérisé en ce que les fibres de polyester contenues dans la gaine du filé de chalne ont un titre de 0,8 à 1,7 dtex. 4.- Tissu jeans selon l'une quelconque des revendicatiorP1 à 3, caractérisé en ce qu'il contient des filés de trame ayant la même structure que les filés de chaîne. 5.- Procédé de fabrication d'un tissu jeans selon l'une quelconque des revendications 1 à 4, dans lequel on file des fibres de polyester et du coton pour obtenir, comme filé de trame, un filé mixte de poly- ester et de coton, on teint, le cas échéant, le filé de chaîne et on tisse avec armure sergé, procédé carac- térisé en ce que l'on a recours, pour l'obtention du 7 2490688 filé de chaîne, à une méthode de filature par friction à fibres libérées donnant un filé à âme et gaine, on met en jeu, pour la gaine du filé de chaîne, au moins 20% en poids de fibres, par rapport à la section transversale du filé, et on utilise, pour la gaine du filé, une proportion de coton A, en % en poids par rapport au mélange de fibres de la gaine satisfaisant à la relation suivante: A 9 0,0041 (s - 37)2 + 90,5